Brevet FR2656292A1 — publié le 19910628

L'invention concerne une nouvelle zéolithe de type lévyne et un procédé de préparation de cette zéolithe En raison de leurs propriétés de sélectivité géométrique et d'échange ionique, les zéolithes sont utilisées industriellement sur une large échelle, aussi bien en adsorption (par exemple séchage de gaz, séparation de paraffines linéaires et branchées etc) qu'en catalyse (par exemple craquage catalytique, hydrocraquage, isomérisation, oligomérisation etc). La composition chimique des zéolithes contenant dans leur charpente les éléments Si et A 1 peut être représentée par la formule approchée suivante: M 2/n O, A 1203, x Si O 2 o M représente un cation de valence n, tel que par exemple un alcalin, un alcalino-terreux ou un cation organique, x varie, en fonction des structures, entre 2 et l'infini, auquel cas la zéolithe est une silice microporeuse. Les zéolithes isostructurales à la lévyne, qui existent dans la nature, sont toujours synthétisées en présence de cations alcalins et d'un nombre très limité de structurants organiques Par exemple, la zéolithe ZSM-45, riche en silice, est synthétisée en présence de diméthyldiéthylammonium (US-A-4495303, EP-A-0107370) La zéolithe ZK-20 est synthétisée en présence de méthyl-1, azonia-l, azabicyclo-4 ( 2,2,2) octane (US-A- 3459676) La zéolithe Nu-3 est également isostructurale à la zéolithe lévyne (US-A-4361715, US-A-4372930, EP-A-0255770). Toutes les zéolithes de type lévyne préparées jusqu'à présent ont été synthétisées en milieu basique classique, c'est-à-dire dans un milieu alcalin à un p H généralement supérieur à 9, milieu dans lequel l'agent mobilisateur de la silice est l'anion OH- Un autre milieu de synthèse des zéolithes a été récemment découvert: il s'agit du milieu fluorure, dans lequel l'agent mobilisateur de la silice est l'anion F; dans ce milieu, le p H est généralement inférieur à 10 (voir par exemple J L GUTH, H KESSLER et R WEY, Proc 7th Int Zeolite Conf, Tokyo, août 17-22, 1986, p 121) La synthèse d'un nombre limité de structures zéolithiques a déjà été réussie dans ce nouveau milieu, comme par exemple la MFI (demande de brevet français no 88/09631) et la ferriérite (demande de brevet français no 86/16362). Par rapport au milieu de synthèse alcalin (OH-), le milieu fluorure présente un certain nombre d'avantages très appréciables En effet, en milieu alcalin, la plupart des zéolithes synthétisées sont métastables: on risque donc au cours de la synthèse de voir apparaître des phases solides plus stables et de précipiter des phases non désirées Cette difficulté ne fait que s'accroître lorsque les quantités à préparer augmentent, c'est-à-dire lorsque l'on passe du stade laboratoire au stade industriel Par ailleurs, ces zéolithes métastables dans le milieu réactionnel basique ne sont obtenues que grace à une forte sursaturation en espèces actives dans le milieu. Ceci provoque une nucléation rapide et, par conséquent, conduit à des cristaux de petites tailles, les dimensions moyennes de ces cristaux se situant dans le domaine du micrométre L'élaboration de cristaux de plus grande taille est difficile en milieu basique Or, dans certaines applications, il peut être intéressant de disposer de cristaux de grande taille de manière à préserver par exemple la stabilité thermique du solide. De nombreuses applications, en particulier en catalyse acide, nécessitent des zéolithes sous une forme protonée et complètement débarrassées de leurs cations de compensation alcalins ou alcalino-terreux introduits lors de la synthèse On peut aboutir à la forme protonée en procédant à des échanges ioniques longs et répétés avec des cations NH-4 par exemple, échanges suivis de calcination pour décomposer ces cations en protons Cette étape d'échange d'ions pourrait être évitée si on pouvait remplacer entièrement les cations alcalins ou alcalino-terreux par des cations décomposables lors de la synthèse, c'est-à-dire des cations NH 4 et/ou organiques Introduire des cations NH 4 dans le solide lors de la synthèse en milieu basique est impossible car le p H est trop élevé et alors NH 4 serait transformé en NH 3 De plus les synthèses effectuées à des p H o le cation NH 4 est stable sont difficiles et longues à cause de la faible solubilité des sources de silice à ces bas p H. Un avantage supplémentaire des synthèses réalisées en milieu fluorure par rapport à celles réalisées en milieu classique OH est de conduire à des solides dont les propriétés acides et d'échange ionique sont de natures différentes Les catalyseurs acides préparés à partir de solides obtenus en milieu fluorure présentent des propriétés catalytiques améliorées Il est à ce niveau très important de remarquer que la structure cristallographique d'un solide ne suffit pas pour définir entièrement ses propriétés, et plus particulièrement ses propriétés acides qui jouent un rôle primordial en catalyse. Contrairement à leurs homologues préparés selon l'art antérieur, les zéolithes de type lévyne préparées selon l'invention contiennent du fluor après l'étape de synthèse et également l'étape d'élimination des composés organiques introduits lors de la synthèse Le fluor, comme nous le verrons plus loin, confère aux zéolithes lévyne suivant l'invention des propriétés acides et d'échange ionique particulières. Un autre avantage important du milieu de synthèse fluorure est de permettre l'obtention de zéolithe lévyne exempte de cations sodium. L'invention a donc pour objet une nouvelle zéolithe cristalline synthétique de type lévyne, ainsi qu'un procédé de synthèse de ladite zéolithe dans lequel les inconvénients cités précédemment sont évités, et qui confère de plus aux zéolithes selon l'invention des propriétés, particulièrement des propriétés acides, améliorées Le nouveau type de zéolithe suivant l'invention peut être utilisé en adsorption et en catalyse La zéolithe de type lévyne suivant l'invention a (après synthèse) la formule générale approchée suivante M 2/n O' A 1203, x Si O 2 o M représente un proton et/ou un cation métallique (n étant la valence de M). On verra ci-dessous que dans une méthode de préparation selon l'invention, ledit proton ou cation métallique résulte de la décomposition thermique d'au moins un cation comme par exemple NH 4 ou/et d'au moins un agent organique comme la méthylamine (CH 3 NH 2) ou la quinuclidine ( 1,4éthylène pipéridine) présents dans le milieu réactionnel et/ou d'au moins un cation de métal non décomposable issu ou non du milieu réactionnel comme par exemple un cation alcalin et/ou alcalino-terreux ou un autre cation métallique précisé ci-après. La zéolithe selon l'invention est notamment caractérisée par i) un nombre x compris entre 5 et 200, de préférence entre 6 et 40 (x étant le rapport molaire Si O 2/A 1203), ii) un diagramme de diffraction des rayons X représenté dans le tableau I de la description, iii) une teneur en fluor comprise entre environ 0,005 et 2,0 % en poids, de préférence entre environ 0,01 et 1,5 % en poids. Elle est également caractérisée par le fait qu'elle a été synthétisée en milieu fluorure. Cette zéolithe de type lévyne selon l'invention présente généralement au moins une dimension des cristaux comprise entre 0,10 et 10 p m et, de préférence, entre 0,5 et 5 tm ( 1 p m = 10-6 mètre). L'invention concerne aussi un procédé de préparation de ladite zéolithe de type lévyne, qui consiste en ce que: a) on forme un mélange réactionnel en solution ayant un p H inférieur à environ 9 et comprenant de l'eau, au moins une source de silice, au moins une source d'aluminium, au moins une source d'agent mobilisateur contenant des ions fluorures (F-) , au moins une source d'au moins un agent structurant choisi dans le groupe formé par la quinuclidine et un mélange de quinuclidine et de méthylamine, cet agent structurant pouvant éventuellement fournir des cations organiques, éventuellement une source de cations alcalins et/ou alcalino-terreux, ledit mélange réactionnel ayant une composition, en termes de rapport molaire, comprise dans les intervalles de valeurs suivants Si/Al 2-100, de préférence 2-60, F /S i 0,1-8, de préférence 0,2- 6, H 20/Si 4-30, de préférence 5-20, (R+R')/Si 0,4-4 R/R' 0,1-infini, de préférence 0,2-infini, o R est la quinuclidine et R' la méthylamine (R'= O dans le cas o on n'utilise pas de méthylamine), b) on maintient ledit mélange réactionnel à une température de chauffage comprise entre environ 50 et environ 250 O C, de préférence entre environ 80 et environ 220 O C, jusqu'à ce que l'on obtienne un composé cristallin, et c) on calcine ledit composé à une température supérieure à environ 350 O C et, de préférence, supérieure à environ 450 OC, par exemple sous un mélange d'air et d'azote. La présence, après l'étape de calcination (étape c)) destinée à éliminer les composés organiques, de fluor dans les zéolithes de type lévyne selon l'invention, à des teneurs comprises de préférence entre 0,01 et 1,5 % en poids, entraine des modifications des propriétés acides et d'échange ionique des solides Ceux-ci se distinguent des zéolithes lévyne obtenues en milieu classique En effet, en fonction des conditions de synthèse, les solides selon l'invention sont caractérisés par un spectre de vibration infra-rouge dans la région des OH ( 3800 à 3500 cm 1) qui présente des bandes attribuées aux groupes Si-OH (zone 3730-3750 cm 1) et aux groupes Al-OH (zone 3580-3640 cm > 1 moins intenses que celles des zéolithes lévyne de l'art antérieur de même rapport Si/Al Corrélativement, la capacité d'échange ionique des zéolithes selon l'invention à l'état fluoré est généralement inférieure à celle des produits de l'art antérieur pour le même rapport Si/Al. Les zéolithes lévyne suivant l'invention, dont la teneur en hydroxyles et la capacité d'échange sont réduites, possèdent de manière surprenante des propriétés acides remarquables comme en témoignent la thermodésorption d'ammoniac et la spectroscopie infra-rouge de bases faibles adsorbées telles que, par exemple, l'éthylène ou H 2 S Il est donc clair que l'acidité des solides selon l'invention est de nature particulière Sans nous lier à une théorie particulière, on peut proposer que dans les solides selon l'invention une partie plus ou moins importante des sites acides de charpente du type Al-OH-Si sont remplacés par des sites du type Al-F-Si. La nature exacte des sites acides contenus dans les zéolithes lévyne suivant l'invention reste à préciser; cependant, il semble que l'existence de ces sites particuliers est lié à la présence de fluor dans les solides ou au moins résulte du fait que la synthèse est réalisée en milieu fluorure. Par des traitements particuliers, il serait possible d'éliminer tout ou partie du fluor contenu dans les solides suivant l'invention sans altérer leur cristallinité Une technique que l'on peut utiliser pour défluorer lesdit solides consiste à procéder à un traitement dans une solution de NH 4 OH à des températures comprises par exemple entre la température ambiante ( 15 à 25 OC) et 150 OC (traitement sous pression). On peut avantageusement chauffer le mélange réactionnel dans un autoclave revêtu intérieurement de polytétrafluoroéthylène (PTFE) entre environ 50 et environ 250 OC et de préférence entre environ 80 et environ 220 OC, pendant une durée qui peut varier de quelques heures à quelques jours (habituellement 8 à 1200 heures) selon la température de réaction retenue, jusqu'à l'obtention d'un solide cristallisé que l'on sépare des eauxmères par filtration et qui est ensuite lavé à l'eau distillé. De manière avantageuse, on peut préparer ledit mélange réactionnel à un p H compris entre environ 4 et environ 9 et, de manière préférée, entre environ 6 et environ 9. Selon un mode préféré de la préparation des zéolithes lévyne suivant l'invention, les rapports molaires des constituants du mélange réactionnel sont compris dans les intervalles de valeurs suivants Si/Al 2- 30 F /Si 0,5-4 H 20/Si 7-19 (R+R')/Si: 0,4-2,1 R/R': 0,3-infini o R est la quinuclidine et R' la méthylamine. On peut éventuellement ajouter audit mélange réactionnel au moins un sel complémentaire dans un rapport molaire sel complémentaire/Si O 2 compris généralement entre 0,1 et 0,5 et, de préférence, entre 0,2 et 0,4 et/ou au moins un germe de la zéolithe formée selon l'invention dans un rapport pondéral cristal de zéolithe/Si O 2 compris généralement entre 0,01 et 0, 1 et, de manière préférée, entre 0,02 et 0,03, de telle sorte que la morphologie, la taille des cristaux ainsi que la cinétique de cristallisation peuvent être avantageusement contrôlées. On peut travailler avantageusement en milieu agité, ce qui peut permettre de diminuer considérablement le temps de réaction. Le p H du milieu réactionnel, inférieur à environ 9, peut être obtenu soit directement à partir de l'un ou plusieurs des réactifs mis en oeuvre, soit par l'ajout d'un acide, d'une base, d'un sel acide, d'un sel basique ou d'un mélange tampon complémentaire. De nombreuses sources de silice peuvent être utilisées On peut citer notamment les silices sous forme d'hydrogels, d'aérogels, de suspensions colloïdales, ainsi que les silices résultant de la précipitation de solutions de silicates solubles ou de l'hydrolyse d'esters siliciques comme l'ester tétraéthylique de l'acide orthosilicique Si(OC 2 H 4)4 ou de complexes comme le fluorosilicate de sodium Na 2 Si F 6 ou d'ammonium (NH 4)25 i F 6. Parmi les -sources d'aluminium utilisées, on choisira de préférence le chlorure d'aluminium hydraté (Al C 13, 6 H 20), le nitrate d'aluminium nonahydraté (Al(N 03)3, 9 H 20), le sulfate d'aluminium à 16 molécules d'eau ou le fluorure d'aluminium trihydraté AIF 3, 3 H 20 On peut également citer la pseudo-boehmite. Par ailleurs, au lieu de partir de sources séparées de silice et d'aluminium, on peut également prendre des sources o les deux éléments sont combinés comme par exemple un gel aluminosilicaté fraîchement précipité. Les anions fluorures F peuvent être introduits sous forme de sels desdits agents structurants ou d'ammonium ou de métaux alcalins comme par exemple Na F, NH 4 F, NH 4 HF 2 ou sous forme d'acide comme HF ou encore sous forme de composés hydrolysables pouvant libérer des anions fluorures dans l'eau comme le fluorure de silicium Si F 4 ou le fluorosilicate d'ammonium (NH 4)2 Si F 6 ou de sodium Na 25 i F 6. Les acides ou sels acides, les bases ou sels basiques ajoutés éventuellement pour amener le p H du milieu réactionnel à la valeur désirée peuvent être choisis parmi les acides courants comme, par exemple, HF, HCI, HNO 3, H 2504, CH 3 COOH ou les sels acides comme, par exemple, NH 4 HF 2, KHF 2, Na HSO 4, les bases courantes comme, par exemple, Na HC 03, CH 3 COO Na, Na 2 S, Na HS ou les mélanges tampons comme, par exemple, (CH 3 COOH, CH 3 COO Na) ou (NH 4 OH, NH 4 CI). La calcination (étape c)) se déroule avantageusement à une température comprise entre environ 520 et 800 OC sous atmosphère de gaz sec, comme par exemple de l'air ou un gaz inerte, de manière à décomposer l'agent structurant présent dans les pores de la zéolithe. Après l'étape d'élimination des composés organiques (étape c)) et éventuellement de défluoration partielle ou totale, on peut introduire dans la zéolithe de structure lévyne selon l'invention, par des techniques d'échanges ioniques bien connues dans l'art antérieur, au moins un élément de la classification périodique, dont les cations peuvent être préparés en milieu aqueux et choisis dans la famille constituée par les groupes IIA, IIIA, IB, IIB, IIIB, IVB et VIIIA de la classification périodique des éléments On citera à titre d'exemple les cations alcalins ou alcalino-terreux, les cations de terres rares, Fe II III,CII, CIII, NII CII AI p II Fe"', Co TT, Co" 1, Ni, Cu", Ag', Pt" L'identification des zéolithes de type lévyne suivant l'invention peut se faire de manière aisée à partir de leur diagramme de diffraction des rayons X Ce diagramme de diffraction peut être obtenu à l'aide d'un diffractomètre en utilisant la méthode classique des poudres avec le rayonnement KOL du cuivre Un étalon interne permet de déterminer précisément les valeurs des angles 26 associées aux pics de diffraction. Les distances interréticulaires dhkl, caractéristiques de l'échantillon, sont calculées à partir de la relation de Bragg L'estimation de l'erreur de mesure A(dhkl) sur dhkl se calcule en fonction de l'erreur absolue A( 2 0) affectée à la mesure de 20 par la relation de Bragg En présence d'un étalon interne, cette erreur est minimisée et prise couramment égale à + 0,05 L'intensité relative I/Io affectée à chaque valeur de dhkl est estimée à partir de la hauteur du pic de diffraction correspondant Cette dernière peut également être déterminée à partir d'un cliché obtenu à l'aide d'une chambre de Debye-Scherrer. Le tableau I représente le diagramme de diffraction des rayons X caractéristique des zéolithes de type lévyne selon l'invention Dans la colonne des dhkl on a représenté les valeurs extrêmes que peuvent prendre les différentes distances interréticulaires dhkl Chacune de ces valeurs doit être affectuée de l'erreur de mesure généralement comprise entre + 0, 07 et + 0,002 suivant la valeur de 28 (dhkl est exprimée en Angstrôms,lÀ = 10 10 m). La zéolithe de structure lévyne selon l'invention peut être utilisée seule ou en mélange avec une matrice au sein d'un catalyseur. Ladite zéolithe peut par exemple, après synthèse, être mise en forme en utilisant une matrice qui peut être inerte ou active pour la réaction à promouvoir Les matrices que l'on emploie sont généralement choisies dans le groupe formé par les argiles, les alumines, la silice, la magnésie, la zircone, l'oxyde de titane, l'oxyde de bore et toute combinaison d'au moins deux des composés précités comme la silice-alumine, la silicemagnésie etc Toutes les méthodes connues d'agglomérisation et de mise en forme sont applicables, telles que par exemple, l'extrusion, le pastillage, la coagulation en goutte etc Le catalyseur possède alors une teneur pondérale en zéolithe lévyne selon l'invention généralement comprise entre 20 et 99,5 %, de ll préférence entre 40 et 95 % et une teneur pondérale en matrice généralement comprise entre 0,5 et 80 %, de préférence entre 5 et 60 %. Le catalyseur contenant la zéolithe de structure lévyne selon l'invention peut renfermer en outre une fonction hydrogénante ou déshydrogénante constituée en général par au moins un métal ou/et composé de métal choisi parmi les groupes IA, VIB (Cr, Mo, W) et VIII de la classification périodique des éléments, par exemple le platine, le palladium ou/et le nickel. TABLEAU I 2 O ( ) dhkl (A) I/Io 8,67 10,200 18 11,04 8,010 43 11,84 7,470 2 13,40 6,600 28 ,99 5,540 9 17,41 5,091 77 17,63 5,027 12 17,93 4,945 14 ,91 4,245 15 21,29 4,170 46 22,03 4,032 100 23,32 3,811 18 23,81 3,733 8 ,24 3,526 5 26 3,424 1 27 3,299 19 28,70 3,108 18 28,96 3,081 21 29,26 3,050 9 31,6 2,829 1 32,20 2,769 39 34,88 2,570 7 36,02 37,98 39,64 ,99 42,38 42,82 43,43 44,84 47,16 48,92 Les exemples suivants illustrent la portée. 2,491 2,367 2,272 2,200 2,131 2,110 2,082 2,020 1,926 1,860 l'invention sans toutefois en limiter EXEMPLE 1 A 3,6 g d'eau distillée on ajoute successivement sous agitation 2,29 g de quinuclidine ( 0,02 mole), 1,55 g de solution aqueuse à 40 % de méthylamine ( 0,02 mole de CH 3 NH 2) et 2 g de solution aqueuse à 40 % de HF ( 0,04 mole de HF) On ajoute ensuite successivement sous agitation 1,41 g de silice Merck à 15 % d'eau ( 0,02 mole de Si O 2), 0,32 g de pseudo-boehmite à 24,6 % d'eau ( 0,0047 mole d'aluminium). Le mélange réactionnel présente la composition molaire suivante: Si/A 1 = 4,25; (R+R')/Si = F-/Si = 2; R/R' = 1; H 20/Si = 17 o R et R' désignent respectivement la quinuclidine et la méthylamine. Le p H du mélange réactionnel est légèrement inférieur à 9 Le mélange réactionnel est homogénéisé pendant environ 5 minutes sous agitation puis transvasé dans un autoclave revêtu intérieurement de téflon Le mélange réactionnel est alors porté à 170 C pendant 4 jours, le solide obtenu est séparé des eaux mères par filtration, lavé à l'eau distillé, séché à environ 85 OC pendant 24 heures et calciné à 550 O C pendant 4 heures. Au microscope optique on distingue des agrégats polycristallins de forme sphérique et de diamètre proche de 25,m (la taille de chaque cristal étant d'environ 3 fim) D'après le spectre de diffraction des rayons X, ces agrégats sont constitués de lévyne pure, dont le rapport molaire Si O 2/A 1203 est d'environ 19 et dont la teneur pondérale en fluor est de 0,15 %. EXEMPLE 2 Les conditions de synthèse sont identiques à celles de l'exemple 1, excepté que, d'une part, l'on ajoute au mélange réactionnel 12 mg de lévyne (soit environ 1 % en poids par rapport à la silice engagée) synthétisée en milieu fluorure (et non calcinée) et soigneusement broyée et que, d'autre part, le mélange réactionnel est ici porté à 170 OC pendant 7 jours. Le produit recueilli ( 1,35 g), après filtration, lavage, séchage à 85 O C environ pendant 24 heures et calcination à 550 O C pendant 4 heures, se présente sous forme de petits cristaux d'une taille voisine de 3 Vm et son spectre de diffraction des rayons X est caractéristique de la zéolithe lévyne pure dont le rapport molaire Si O 2/A 1203 est d'environ 19 et dont la teneur pondérale en fluor est d'environ 0,17 %. EXEMPLE 3 A 7,3 g d'eau distillé on ajoute successivement sous agitation 4,58 g de quinuclidine ( 0,041 mole), 3,11 g de solution aqueuse à 40 % de méthylamine ( 0,041 mole de CH 3 NH 2) et 4 g de solution aqueuse à 40 % de HF ( 0,08 mole de HF) A cette solution on ajoute successivement et sous agitation 2,82 g de silice Merck à 15 % d'eau ( 0,04 mole de Si O 2), 1,27 g de pseudo-boehmite à 24,6 % d'eau ( 0,0188 mole d'aluminium) et environ 48 mg de cristaux de lévyne préparés en milieu fluorure (et non calcinés) et soigneusement broyés (soit 2 % en poids de la silice engagée) Le reste des conditions opératoire est identique à celles décrites dans l'exemple 1, mis à part le fait que le mélange réactionnel est porté à 170 C pendant 15 jours. Le mélange réactionnel présente la composition molaire suivante: Si/Al = 2,12; F /Si = 2; (R+R')/Si = 1; R/R' = 1; H 20/Si = 16 o R et R' désignent respectivement la quinuclidine et la méthylamine. On recueille après filtration, lavage, séchage à 85 C pendant 24 heures et calcination à 550 C pendant 4 heures, 3,8 g de zéolithe lévyne pure, le rapport molaire Si O 2/A 1203 de ladite zéolithe étant de 6,9 environ, sa teneur pondérale en fluor de 0,15 % environ. EXEMPLE 4 Les conditions opératoires sont identiques à celles de l'exemple 3, mis à part le fait que la masse de pseudo-boehmite engagée est plus faible, à savoir 0,318 g. Le mélange réactionnel a alors la composition molaire suivante: Si/Al = 8, 5; F /Si = (R+R')/Si = 2; R/R' = 1; H 20/Si = 16 o R et R' désignent respectivement la quinuclidine et la méthylamine. Les 1,8 g de solide recueilli sont constitués de zéolithe lévyne pure de rapport molaire Si O 2/A 1203 d'environ 20,6 et de teneur pondérale en fluor d'environ 0,18 %. REVENDICATIONS 1 Zéolithe cristalline synthétique de type lévyne caractérisée par a) la formule générale approchée suivante: M 2/n O, A 1203, x Sio 2 o M représente un proton et/ou un cation métallique, n est la valence de M, x est nombre compris entre 5 et 200, b) un diagramme de diffraction des rayons X représenté dans tableau I de la description, et c) une teneur en fluor comprise entre environ 0,005 et 2,0 % poids, ladite zéolithe ayant été en outre synthétisée en milieu fluorui le en re. 2 Zéolithe selon la revendication 1 caractérisée en ce que x est un nombre compris entre 6 et 40. 3 Zéolithe selon l'une des revendication 1 et 2 caractérisée en ce qu'elle possède une teneur en fluor comprise entre environ 0,01 et 1,5 % en poids. 4 Catalyseur renfermant une zéolithe selon l'une des revendications 1 à 3 et une matrice. 5 Catalyseur renfermant une zéolithe selon l'une des revendications 1 à 3, une matrice et au moins un métal ou/et composé de métal choisi parmi les groupes IA, VIB et VIII de la classification périodique des éléments. 6 Procédé de préparation d'une zéolithe selon l'une des revendications 1 à 3 caractérisée en ce que: a) on forme un mélange réactionnel en solution ayant un p H inférieur à environ 9 et comprenant de l'eau, au moins une source de silice, au moins une source d'aluminium, au moins une source d'agent mobilisateur contenant des ions fluorures, au moins une source d'au moins un agent structurant choisi dans le groupe formé par la quinuclidine et un mélange de quinuclidine et de méthylamine, ledit mélange réactionnel ayant une composition, en termes de rapport molaire, comprise dans les intervalles de valeurs suivants Si/Al 2-100 F /Si 0,1-8 H 20/Si 4-30 (R+R')/Si: 0,4-4 R/R': 0,1-infini o R et R' désignent respectivement la quinuclidine et la méthylamine, b) on -maintient ledit mélange réactionnel à une température de chauffage comprise entre environ 50 et environ 250 OC jusqu'à ce que l'on obtienne un composé cristallin, et c) on calcine ledit composé à une température supérieure à environ 350 OC. 7 Procédé selon la revendication 6 dans lequel, dans l'étape a), ledit mélange réactionnel a une composition, en termes de rapport molaire, comprise dans les intervalles de valeurs suivants: Si/Al F /Si H 20/Si (R+ R')/Si R/R' : 2-60 : 0,2-6 : 5-20 : 0,5-4 : 0,2-infini o R et R' désignent respectivement la quinuclidine et la méthylamine. 8 Procédé selon l'une des l'étape a), ledit mélange rapport molaire, comprise revendications 6 et 7 dans lequel, dans réactionnel a une composition, en termes de dans les intervalles de valeurs suivants: : 2-30 : 0,5-4 : 7-19 : 0,4-2,1 : 0,3-infini o R et R' désignent méthylamine. respectivement la quinuclidine et la 9 Procédé selon l'une des revendications 6 à 8 dans lequel, dans l'étape a), ledit mélange réactionnel comprend en outre une source de cations alcalins et/ou alcalino-terreux. 10 Procédé selon l'une des revendications 6 à 9 dans lequel, dans l'étape b), on maintient ledit mélange réactionnel à une température de chauffage comprise entre environ 80 et environ 220 C jusqu'à ce que l'on obtienne un composé cristallin. Si/Al F /Si H 20/Si (R+R')/Si R/R' 11 Utilisation en adsorption d'une zéolithe selon l'une des revendications 1 à 3 ou préparée selon l'une des revendications 6 à 10.